FR 3083916 A1 20200117 FR 1856466 A 20180713 DD18599 - ICG090244 1 PROCEDE DE FABRICATION D'AU MOINS UNE STRUCTURE SEMICONDUCTRICE COMPORTANT UNE ETAPE DE SEPARATION VIS-A-VIS DU SUBSTRAT DE CROISSANCE DOMAINE TECHNIQUE pon Le domaine de l'invention porte sur la fabrication d'au moins une structure semiconductrice par épitaxie de type van der Waals, comportant une étape de 5 séparation de la ou des structures semiconductrices épitaxiées vis-à-vis du substrat de croissance. ÉTAT DE LA TECHNIQUE ANTÉRIEURE pon D'une manière générale, l'épitaxie d'un matériau cristallin à partir d'une 10 couche de nucléation d'un substrat de croissance correspond à la croissance de ce matériau de sorte que son réseau cristallin présente une relation d'épitaxie avec celui du matériau sous-jacent. Autrement dit, le matériau épitaxié présente un alignement des orientations cristallographiques de son réseau cristallin, dans au moins une direction comprise dans le plan du matériau, et dans au moins une 15 direction orthogonale au plan du matériau, avec celles du réseau cristallin du matériau de nucléation. Le plan du matériau épitaxié est ici parallèle au plan de nucléation. Cela se traduit par le fait qu'il y a un accord d'orientation et de position cristallographique entre le réseau cristallin du matériau épitaxié et celui du matériau de nucléation. 20 [002] Cependant, lorsque le matériau cristallin présente un paramètre de maille différent de celui du matériau de nucléation, le matériau épitaxié présente alors une déformation de son réseau cristallin, de sorte qu'il subit alors des contraintes mécaniques en tension ou en compression. Par ailleurs, lorsque l'épaisseur du matériau épitaxié dépasse une valeur dite épaisseur critique, les contraintes 25 mécaniques peuvent relaxer de manière plastique, se traduisant alors par la formation de défauts structuraux tels que des dislocations de désaccord de maille. La qualité cristalline de la couche épitaxiée peut alors être dégradée. [003] A titre d'exemple, la croissance épitaxiale d'une couche cristalline en un composé III-N, par exemple du nitrure de gallium GaN ou du nitrure d'indium et de DD18599 - ICG090244 2 gallium InGaN, peut être effectuée, entre autres, à partir d'un substrat en saphir (A1203) ou en silicium. Cependant, le GaN présente un désaccord de maille de l'ordre de 15% avec le saphir, ainsi qu'une importante différence du coefficient de dilatation thermique. Le GaN épitaxié présente alors des contraintes mécaniques qui, à partir d'une épaisseur critique de la couche, peuvent relaxer de manière plastique en formant des dislocations. De tels défauts structuraux sont susceptibles de dégrader les propriétés optiques et/ou électroniques d'un dispositif microélectronique ou optoélectronique comportant une telle couche épitaxiée. [004] Dans le but de diminuer la densité des défauts structuraux, l'article de Kim et al. intitulé Principle of direct van der Waals epitax-y of single-crystalline films on epitaxial graphene, Nat. Comm. 2014, 5:4836 décrit la fabrication d'une diode électroluminescente à base de GaN par épitaxie à partir d'une couche de nucléation en un matériau bidimensionnel, ici du graphène, celle-ci étant formée sur un substrat support en carbure de silicium SiC. La croissance épitaxiale est dite de type van der Waals dans la mesure où la couche de GaN épitaxiée à partir de la couche de nucléation ne présente pas de relations d'épitaxie avec cette dernière. [0os] La diode électroluminescente obtenue est ensuite séparée de son substrat de croissance par une étape de séparation mécanique. Plus précisément, une couche de mise en contrainte réalisée en nickel est déposée sur la surface supérieure de la diode électroluminescente, ainsi qu'une couche de manipulation. La couche de nickel impose alors des contraintes mécaniques dans la diode électroluminescente qui provoquent sa séparation mécanique de cette dernière vis-à-vis du substrat de croissance. La séparation est dite mécanique dans la mesure où elle est obtenue par la génération de contraintes mécaniques dans la diode électroluminescente telles que leur énergie est supérieure à l'énergie des liaisons van der Waals entre la diode électroluminescente et le substrat de croissance. Cependant, les contraintes mécaniques générées dans la diode électroluminescente par une couche de mise en contrainte sont susceptibles d'induire une dégradation des propriétés optiques et/ou électroniques de la diode électroluminescente. EXPOSÉ DE L'INVENTION [0os] L'invention a pour objectif de remédier au moins en partie aux inconvénients de l'art antérieur, et plus particulièrement de proposer un procédé de fabrication DD18599 - ICG090244 3 d'au moins une structure semiconductrice par épitaxie de type van der Waals, comportant une étape de séparation de la structure semiconductrice vis-à-vis de son substrat de croissance, de sorte que les propriétés optiques et/ou électroniques de la structure semiconductrice soient sensiblement préservées à la suite de l'étape de 5 séparation. [007] Plus précisément, l'objet de l'invention est un procédé de fabrication d'au moins une structure semiconductrice séparée d'un substrat support, comportant les étapes suivantes : i) réalisation, à partir d'un substrat support, d'une couche de nucléation formée 10 d'un matériau bidimensionnel comportant au moins trois monocouches ; ii) réalisation, par épitaxie à partir de la couche de nucléation, d'au moins une structure semiconductrice, de manière à être bordée par une zone latérale dans laquelle la couche de nucléation présente une surface libre ; iii) obtention d'une surface conductrice d'une première électrode, située dans ladite 15 zone latérale et distincte de ladite surface libre ; iv) disposition de la structure ainsi obtenue dans un bain d'électrolyte aqueux, dans lequel est disposée une deuxième électrode, l'électrolyte aqueux venant alors au contact, dans la zone latérale, de la surface libre de la couche de nucléation et de la surface conductrice de la première électrode ; 20 v) application d'une différence de potentiel entre lesdites électrodes, adaptée à provoquer la formation de radicaux hydroxyles à l'interface entre la surface conductrice et l'électrolyte aqueux, lesquels réagissent alors avec la surface libre de la couche de nucléation jusqu'à provoquer la séparation de la structure semiconductrice vis-à-vis du substrat support. 25 [008] Certains aspects préférés mais non limitatifs de ce procédé sont les suivants. [ace] De préférence, à la suite de l'étape i) de réalisation de la couche de nucléation, une face supérieure du substrat support, sur laquelle repose la couche de nucléation, comporte une première surface non recouverte par la couche de nucléation. [ocno] De préférence, l'étape iii) d'obtention de la surface conductrice comporte la 30 réalisation d'une portion métallique formant la première électrode, située dans la zone latérale et au contact de la première surface du substrat support. DD18599 - ICG090244 4 [0011] La surface conductrice de la première électrode peut être située à distance de la surface libre de la couche de nucléation. [0012] La première surface peut être définie par un matériau électriquement conducteur du substrat support lequel forme la première électrode, la première 5 surface foimant alors la surface conductrice. [0013] Le matériau bidimensionnel peut être électriquement conducteur et la couche de nucléation peut former la première électrode, la surface libre de la couche de nucléation formant alors la surface conductrice. [0lia] Lors de l'étape ii) de réalisation de la structure semiconductrice, celle-ci peut 10 recouvrir partiellement la couche de nucléation, de sorte que la surface libre de la couche de nucléation est formée au moins en partie par une partie de sa face dite supérieure opposée au substrat support. [0015] Le matériau bidimensionnel de la couche de nucléation peut être choisi parmi les chalcogénures de métaux de transition, le graphène, et le nitrure de bore. 15 [0016] La structure semiconductrice peut être une diode adaptée à émettre ou à détecter de la lumière, et peut être réalisée à base d'un composé semiconducteur My. [0017] Lors de l'étape ii), une pluralité de structures semiconductrices peuvent être réalisées, puis, au moins l'une desdites structures semiconductrices peut être 20 séparée du substrat support de manière sélective, par l'application d'une différence de potentiel entre une première électrode située dans la zone latérale qui borde la structure semiconductrice à séparer, et la deuxième électrode. Par séparation sélective, on entend que la structure semiconductrice est séparée alors que d'autres structures semiconductrices ne le sont pas. Seule la première électrode située dans 25 la zone latérale de la structure semiconductrice à séparer est polarisée. Les premières électrodes situées dans les zones latérales des structures semiconductrices non séparées ne sont alors pas polarisées. Les premières électrodes sont ainsi distinctes et peuvent être polarisées indépendamment les unes des autres. 30 DD18599 - ICG090244 5 BRÈVE DESCRIPTION DES DESSINS [0018] D'autres aspects, buts, avantages et caractéristiques de l'invention apparaîtront mieux à la lecture de la description détaillée suivante de formes de réalisation préférées de celle-ci, donnée à titre d'exemple non limitatif, et faite en 5 référence aux dessins annexés sur lesquels : les figures 1A à 1K illustrent différentes étapes d'un procédé de fabrication collective de plusieurs structures semiconductrices, selon un mode de réalisation, comportant une étape de séparation de celles-ci vis-à-vis du substrat de croissance ; la figure 2 est une vue schématique et partielle, en coupe transversale, d'une variante 10 de la fig.1G, dans laquelle la surface conductrice d'une électrode de travail est formée par le substrat support. EXPOSÉ DÉTAILLÉ DE MODES DE RÉALISATION PARTICULIERS [0019] Sur les figures et dans la suite de la description, les mêmes références 15 représentent les éléments identiques ou similaires. De plus, les différents éléments ne sont pas représentés à l'échelle de manière à privilégier la clarté des figures. Par ailleurs, les différents modes de réalisation et variantes ne sont pas exclusifs les uns des autres et peuvent être combinés entre eux. Sauf indication contraire, les termes « sensiblement », « environ », « de l'ordre de » signifient à 10% près. Par ailleurs, 20 l'expression « comportant un » doit être comprise comme « comportant au moins un », sauf indication contraire. [0020] L'invention porte sur un procédé de fabrication d'au moins une structure semiconductrice par épitaxie de type van der Waals, à partir d'un substrat de 25 croissance comportant une couche de nucléation en un matériau bidimensionnel. Le procédé comprend une étape de séparation de la ou des structures semiconductrices vis-à-vis du substrat de croissance, et en particulier d'un substrat support de ce dernier. Comme décrit en détail plus loin, l'étape de séparation met en oeuvre un phénomène d'ablation électrochimique de la couche de nucléation. 30 [0021] D'une manière générale, l'épitaxie de type van der Waals, également appelée épitaxie van der Waals, est une technique d'hétéroépitaxie par laquelle une couche DD18599 - ICG090244 6 semiconductrice cristalline est liée à une couche de nucléation formée d'une ou plusieurs monocouches d'un matériau bidimensionnel par des liaisons de type van der Waals et non pas par des liaisons covalentes. L'épitaxie van der Waals permet notamment de s'affranchir du désaccord de maille pouvant exister entre le matériau 5 bidimensionnel et la couche cristalline épitaxiée, ce désaccord de maille étant issu de la différence entre les paramètres de maille des deux matériaux, ce qui permet ainsi d'obtenir une couche cristalline épitaxiée relaxée ou quasi-relaxée. Une telle couche cristalline obtenue par épitaxie van der Waals présente alors une densité réduite de défauts structuraux tels que des dislocations de désaccord de maille, 10 optimisant ainsi les propriétés optiques et/ou électroniques de la structure semiconductrice comportant une telle couche cristalline épitaxiée. [0022] Le matériau de la couche de nucléation est un matériau cristallin dit bidimensionnel dans la mesure où il est formé d'une monocouche ou de plusieurs monocouches empilées les unes sur les autres, chaque monocouche étant formée 15 d'atomes ou de molécules agencés de manière à former un réseau cristallin bidimensionnel. Une monocouche est une structure cristalline bidimensionnelle d'épaisseur monoatomique. Le matériau bidimensionnel peut être choisi parmi les chalcogénures de métaux de transition, tels que le sulfure ou séléniure de molybdène (MoS2, MoSe2) ou de tungstène (WS,z), le graphène, le nitrure de bore, entre autres. 20 Dans le cadre de l'invention, le matériau bidimensionnel comporte au moins trois monocouches, c'est-à-dire qu'il est formé d'un empilement d'au moins trois monocouches, à savoir une monocouche dite inférieure au contact d'un substrat support, une monocouche dite supérieure au contact de la ou des structures semiconductrices, et une ou plusieurs monocouches dites intercalaires, situées entre 25 les monocouches inférieure et supérieure. [0023] Comme détaillé plus loin, la séparation de la ou des structures semiconductrices vis-à-vis du substrat de croissance est réalisée par ablation électrochimique de la couche de nucléation. Par ablation électrochimique, on entend une réaction entre une espèce formée de manière électrochimique et pilotée par un 30 potentiel et le matériau bidimensionnel de la couche de nucléation entraînant la suppression partielle ou totale d'au moins une monocouche de la couche de nucléation, en particulier d'au moins une monocouche intercalaire. Cette réaction d'ablation électrochimique se distingue ainsi d'une action d'exfoliation mécanique, DD18599 - ICG090244 7 dans laquelle on détache ou sépare mécaniquement la structure semiconductrice du substrat de croissance en générant dans cette dernière des contraintes mécaniques, lesquelles sont susceptibles d'induire une dégradation des propriétés optiques et/ou électroniques de la structure semiconductrice. 5 [0024] Dans la suite de la description, la ou les structures semiconductrices peuvent être des dispositifs microélectroniques ou optoélectroniques. Il peut ainsi s'agir, à titre purement illustratif, de diodes électroluminescentes ou de photodiodes, par exemple réalisées majoritairement à base d'un composé semiconducteur III-V tel que du GaN. Autrement dit, la structure semiconductrice est réalisée en un matériau 10 dont au moins 50% de son volume est formé ou comporte du GaN ou un alliage de GaN, par exemple de l'InGaN ou de l'AlGaN. [0025] Les figures 1A à iK sont des vues schématiques et partielles, en coupe, de différentes étapes d'un procédé de fabrication collective de structures 15 semiconductrices 20 selon un mode de réalisation. Dans cet exemple, la structure semiconductrice zo est une diode électroluminescente réalisée à base d'InGaN. [0us] On définit ici et pour la suite de la description un repère direct tridimensionnel orthogonal (X,Y,Z), où les axes X et Y forment un plan parallèle au plan principal du substrat support 11, et où l'axe Z est orienté de manière 20 sensiblement orthogonale au plan principal du substrat support a Dans la suite de la description, les termes « inférieur » et « supérieur » s'entendent comme étant relatifs à un positionnement croissant lorsqu'on s'éloigne du substrat support 11 suivant la direction +Z. [0027] En référence aux fig. IA et iB, on réalise tout d'abord un substrat de 25 croissance io qui comporte un substrat support n revêtu au moins en partie par une couche de nucléation 13. [0028] Le substrat support 11 comporte une face supérieure na destinée à recevoir la couche de nucléation 13. Il peut être réalisé en un même matériau, et être ainsi un substrat massif (bulk substrate, en anglais), ou être formé d'un empilement de 30 plusieurs couches de matériaux différents, tel qu'un substrat de type SOI (Silicon On Insulator, en anglais). Le matériau définissant la face supérieure na peut être électriquement isolant ou conducteur. A titre d'exemple, un tel matériau isolant peut DD18599 - ICG090244 8 être choisi parmi le saphir (A1203), le borosilicate, la silice, le verre, le quartz, un oxyde ou un nitrure de silicium ou d'aluminium, entre autres. [0029] Il peut être réalisé en un matériau conducteur tel qu'un semiconducteur éventuellement dopé. A titre d'exemple, un tel matériau semiconducteur peut être 5 choisi parmi le silicium, en germanium, en carbure de silicium, ou plus largement en un composé III-V comportant au moins un élément de la colonne III et au moins un élément de la colonne V du tableau périodique, un composé II-VI, ou en un élément ou un composé IV. A titre d'exemple, des composés III-\T peuvent être des composés III-N, tels que le GaN, InGaN, AIN, InN ou FAlInGaN, ou des composés 10 comportant un élément de la colonne V, par exemple l'AsGa ou l'InP. Des composés II-VI peuvent être le CdTe, HgTe, CdHgTe, ZnO, ZnMg0, CdZnO ou CdZuMg0. Enfin, des éléments ou composés IV peuvent être le Si, C, Ge, SiC, SiGe, GeC, entre autres. Le matériau semiconducteur peut être dopé pour augmenter sa conductivité électrique. Enfin, le matériau du substrat support n définissant la face supérieure 15 na peut être choisi parmi les matériaux métalliques (Ti, Au, TiAu...) et les matériaux semi-métalliques (TIN...). De préférence, le substrat support n est ici un substrat monobloc réalisé en saphir. [0030] On réalise ensuite, sur la face supérieure na, un premier masque de croissance 1, destiné à définir ultérieurement une surface libre de la face supérieure 20 na du substrat support n pouvant recevoir une électrode de travail. Pour cela, on dépose une couche diélectrique sur la face supérieure na du substrat support n. La couche diélectrique est réalisée en au moins un matériau électriquement isolant, par exemple un oxyde ou un nitrure de silicium, tel que du SiO2 ou du Si3N4, voire un oxynitrure de silicium, un oxyde d'aluminium, ou un oxyde d'hafnium. Elle peut 25 présenter une dimension suivant l'axe Z, i.e. une épaisseur comprise entre quelques centaines de nanomètres et quelques microns ou dizaines de microns, par exemple égale à lopm environ. [0031] On réalise ensuite, par des techniques de photolithographie et de gravure, des ouvertures traversantes la dans la couche diélectrique, de manière à rendre 30 localement libre des surfaces de la face supérieure na du substrat support n, destinées à recevoir la couche de nucléation 13. Par surface libre, on entend une surface non revêtue par un autre matériau. Le premier masque de croissance 1 localisée forme alors un maillage de bandes diélectriques. Les surfaces libres DD18599 - ICG090244 9 peuvent présenter, dans le plan XY, une forme circulaire, ovale ou polygonale, par exemple carrée ou rectangulaire. A titre d'exemple, elles présentent une forme carrée de ioopm environ de côté. Les dimensions de la surface libre dépendent notamment de celles des structures semiconductrices que l'on souhaite fabriquer. 5 Chaque bande diélectrique 1 présente une largeur initiale, i.e. sa dimension transversale dans le plan XY et orthogonale à sa dimension longitudinale, de l'ordre de quelques microns ou dizaines de microns. A titre d'exemple, les bandes diélectriques 1 présentent une épaisseur initiale égale à 15pm environ et une largeur initiale égale à 15pm environ. La largeur initiale des bandes diélectriques dépend 10 notamment des dimensions de l'électrode de travail destinée à être réalisée ultérieurement. [0032] On dépose ensuite la couche de nucléation 13 sur les surfaces libres de la face supérieure na du substrat support n (figaB). La couche de nucléation 13 peut être déposée par croissance épitaxiale par jets moléculaires (MBE, pour Molecular Beam 15 Epitax-y, en anglais). D'autres techniques de dépôt sont possibles, par exemple par dépôt chimique en phase vapeur (CVD, pour Chemical Vapor Deposition, en anglais) tel que le dépôt chimique aux précurseurs organométalliques (MOCVD), ou tout autre technique de dépôt adaptée. Dans cet exemple, la couche de nucléation 13 est réalisée en sulfure de tungstène WS, qui est particulièrement adapté à la 20 nucléation d'un composé semiconducteur à base d'InGaN. Elle est formée d'un empilement d'au moins trois monocouches, à savoir une monocouche inférieure au contact de la face supérieure na, au moins une monocouche intercalaire, et une monocouche supérieure. La couche de nucléation 13 présente, de préférence, un nombre de monocouches choisi de sorte que la séparation des structures 25 semiconductrices 20 vis-à-vis du substrat support 11 par ablation électrochimique est effectuée avant que celles-ci ne s'oxydent, le cas échéant. [0033] En référence aux fig. 1C à iF, on réalise ensuite les structures semiconductrices 20 par épitaxie van der Waals. Celles-ci sont réalisées de manière à définir une zone latérale 3 qui entoure les structures semiconductrices 20 dans 30 laquelle sont destinées à être situées une surface libre 14 de la couche de nucléation 13 et une surface conductrice 31 d'une électrode de travail 30. [0034] Pour cela, on réalise ensuite un élargissement du premier masque de croissance 1 de manière à recouvrir partiellement la face supérieure de la couche de DD18599 - ICG090244 10 nucléation 13 (fig.iC). Cet élargissement est avantageux pour obtenir une surface libre 14 de la couche de nucléation 13 permettant d'optimiser la réaction d'ablation électrochimique lors de l'étape de séparation. De plus, le masque de croissance 2 présente ici une épaisseur finale supérieure à l'épaisseur initiale du masque de 5 croissance 1, la valeur de l'épaisseur finale étant fonction des dimensions souhaitées des structures semiconductrices 20. Aussi, une deuxième couche diélectrique est déposée de manière à recouvrir entièrement la couche de nucléation 13 et le premier masque de croissance 1. La deuxième couche diélectrique est de préférence réalisée en un matériau identique à celui du premier masque de croissance, et présente une 10 épaisseur sensiblement égale à la valeur finale souhaitée. [0033] On réalise ensuite, par des techniques de photolithographie et de gravure, des ouvertures traversantes 2a dans la deuxième couche diélectrique, de manière à rendre localement libre une surface des couches de nucléation 13. Chaque bande diélectrique 2 présente l'épaisseur finale, et une largeur finale supérieure à la largeur 15 initiale du masque de croissance 1. En d'autres termes, chaque bande diélectrique du masque de croissance recouvre latéralement, c'est-à-dire transversalement à son étendue longitudinale, une partie de la couche de nucléation 13. Cette partie recouverte est destinée à former la surface libre 14 de la couche de nucléation 13. Par ailleurs, les bandes diélectriques 2 sont destinées à former ultérieurement la zone 20 latérale 3 dans laquelle seront situées la surface libre 14 de la couche de nucléation 13 et la surface conductrice 31 de l'électrode de travail 30. [0036] La section des ouvertures traversantes 2a dans le plan XY peut présenter différentes formes, par exemple circulaire, ovale, polygonale, par exemple carrée ou rectangulaire. Les ouvertures traversantes 2a peuvent présenter des dimensions 25 latérales, dans le plan XY, comprises entre quelques centaines de nanomètres et quelques millimètres, selon les applications visées. Dans cet exemple, la surface de nucléation présente une forme carrée de 5 opm de côté, et les bandes diélectriques présentent une largeur finale de 65gm environ. [0037] On réalise ensuite les structures semiconductrices zo dans les ouvertures 30 traversantes 2a du masque de croissance 2, par croissance épitaxiale de type van der Waals à partir des surfaces de nucléation (fig.iD). Dans cet exemple, les structures semiconductrices 20 sont des empilements de couches semiconductrices réalisées à DD18599 - ICG090244 11 base d'InGaN et formant une jonction pn, destinés à former des diodes électroluminescentes. [0038] La croissance épitaxiale des structures semiconductrices 20 peut être effectuée par des techniques classiques d'épitaxie, telle que le dépôt CVD, par 5 exemple MOCVD, l'épitaxie MBE, l'épitaxie HVPE, l'épitaxie par couche atomique (ALE, pour Momie Layer Epitaxy), le dépôt par couche atomique (ALD, pour Atomic Layer Deposition), voire par évaporation ou pulvérisation cathodique (sputtering, en anglais). A titre illustratif, les structures semiconductrices 20 sont réalisées à base d'InGaN par dépôt chimique MOCVD. 10 [0039] A titre illustratif, chaque structure semiconductrice 20 comporte ici, à partir de la surface de nucléation, une portion d'InGaN intrinsèque 21 (non intentionnellement dopé), une première portion 22 dopée selon un premier type de conductivité, par exemple de type n, une zone active 23 formée de plusieurs puits quantiques intercalés chacun entre deux couches barrières, et une deuxième portion 15 24 dopée selon un deuxième type de conductivité opposé au premier type, par exemple de type p. Les types de conductivité peuvent être inversés. D'autres couches (non représentées) peuvent être prévues, par exemple une couche de blocage d'électrons située entre la zone active et la portion dopée p, et une portion surdopée p destinée à faciliter l'injection des porteurs de charge à partir d'un contact 20 électrique. [0040] Les structures semiconductrices 20 sont ici réalisées de manière collective, c'est-à-dire simultanément, de sorte que les portions dopées 22, 24 et la zone active 23 de chaque structure semiconductrice 20 présentent avantageusement sensiblement les mêmes caractéristiques en termes de dimensions, de composition, 25 et de niveau de dopage. [0041] La portion 21 d'InGaN intrinsèque étant réalisée par épitaxie van der Waals à partir du matériau bidimensionnel de la couche de nucléation 13, elle présente un réseau cristallin qui n'est pas contraint mécaniquement par celui de la couche de nucléation 13, ni par celui du substrat support a Ainsi, le paramètre de maille 30 effectif du matériau de la portion 21 d'InGaN intrinsèque est sensiblement égal à sa valeur à l'état naturel (non contraint). Cela se traduit par une bonne relaxation des contraintes mécaniques du matériau de la portion d'InGaN intrinsèque suivant toute son épaisseur, conduisant ainsi à une faible densité de défauts structuraux tels DD18599 - ICG090244 12 que les dislocations de désaccord de maille issues d'une éventuelle relaxation plastique des contraintes. Ainsi, il est alors possible de réaliser des portions dopées 22, 23, 24 formant la jonction pn dont l'épaisseur n'est plus limitée par l'épaisseur critique à partir de laquelle une relaxation plastique des contraintes mécaniques 5 apparaît habituellement, améliorant ainsi le rendement quantique interne des structures semiconductrices 20 de type diode électroluminescente ou photodiode. Par ailleurs, dans le cas où le matériau de base de la structure semiconductrice zo est un composé ternaire ou quaternaire à base de GaN, tel que l'InGaN, il est alors possible d'incorporer une forte quantité d'indium et ainsi obtenir un alliage dont la 10 proportion atomique d'indium est particulièrement élevée, permettant alors d'émettre dans le vert (bande spectrale comprise entre 495nm et 560nm), voire dans le rouge (bande spectrale comprise entre 600nm et 65onm). Dans le cas d'une photodiode à base d'AlGaN, une proportion atomique d'aluminium élevée permet d'absorber un rayonnement lumineux dans l'ultraviolet (bande spectrale comprise 15 entre toonm et 40011m). [0042] On peut ensuite réaliser (fig.i.E) les contacts électriques 25, 26 permettant l'injection des porteurs de charge dans la structure semiconductrice zo. Dans cet exemple, les flancs latéraux de la portion 24 dopée p, de la zone active 23, et d'une partie de la portion 22 dopée n sont gravées de manière à former un décrochement 20 recevant un premier contact électrique 26. Par flanc latéral, on entend une surface qui délimite latéralement, dans le plan XY, un élément, cette surface pouvant être orientée de manière sensiblement parallèle à l'axe Z. De plus, un deuxième contact électrique 25, par exemple réalisée en un matériau transparent au rayonnement lumineux d'émission de la diode, est déposé sur la face supérieure de la portion 24 25 dopée p. Sur la fig.1E, par souci de clarté, la structure semiconductrice 20 présente un rapport de forme qui ne correspond pas forcément au rapport de forme réel. De plus, le masque de croissance 2 n'est pas représenté. Ainsi, la structure semiconductrice zo peut présenter une épaisseur de l'ordre de quelques microns à dizaines ou centaines de microns, alors que ses dimensions latérales peuvent aller 30 jusqu'à quelques millimètres. [0043] On effectue ensuite le retrait du masque de croissance 2 (fig.iF). Ainsi, on obtient une pluralité de structures semiconductrices 20 distinctes les unes des autres. Elles sont bordées par une zone latérale 3 qui s'étend entre les flancs latéraux DD18599 - ICG090244 13 se faisant face de deux structures semiconductrices 20 adjacentes. Les structures semiconductrices 20 ne recouvrent qu'une partie des couches de nucléation 13, de sorte que ces dernières présentent une surface libre 14 dans chaque zone latérale 3. De plus, la face supérieure na du substrat support 11 présente une surface libre 12 5 située entre deux couches de nucléation 13 adjacentes. Cette surface libre 12 est destinée à recevoir une électrode de travail 30. [0044] En référence aux figaG et 1H, on réalise ensuite l'électrode de travail 30 reposant sur le substrat support n (fig.iG). Celle-ci est située dans la zone latérale 3, et agencée de manière à laisser libre, partiellement ou totalement, la surface libre 10 14 de la couche de nucléation 13. L'électrode de travail 30 comporte ainsi une surface conductrice 31, distincte de la couche de nucléation 13 et des structures semiconductrices 20. [0045] L'électrode de travail 30 est réalisée en un matériau électriquement conducteur. Le matériau peut être un métal, par exemple choisi parmi Au, Pt, TiAu, 15 TiN etc... Il peut également s'agir du matériau bidirectionnel de la couche de nucléation 13 lorsqu'il est électriquement conducteur, voire le matériau du substrat support n définissant la face supérieure na lorsqu'il est électriquement conducteur. [0046] Dans cet exemple, l'électrode de travail 30 forme un maillage de bandes conductrices (fig.11-1) déposées au contact de la face supérieure na du substrat 20 support n et ici à distance de la couche de nucléation 13. A titre d'exemple, les dimensions en épaisseur et en largeur des bandes conductrices peuvent être comprises entre quelques centaines de nanomètres et quelques microns. L'électrode de travail 30 est électriquement reliée à une source de tension adaptée à lui imposer un potentiel électrique déterminé Ainsi, les structures semiconductrices 20 sont 25 bordées, ici entourées, par des zones latérales dans lesquelles sont situées une surface conductrice 31 de l'électrode de travail 30, et une surface libre 14 de la couche de nucléation 13. La surface libre 14 est ici formée par une partie de la face supérieure et par les flancs latéraux de la couche de nucléation 13. La surface conductrice 31 est formée par la face supérieure et par les flancs latéraux de 30 l'électrode de travail 30. [0047] En référence à la fig.li, on dispose la structure ainsi obtenue dans un bain d'électrolyte aqueux 50, dans lequel est disposée une deuxième électrode, dite électrode de référence 40, laquelle présente un potentiel électrique fixe. Ainsi, DD18599 - ICG090244 14 l'électrolyte aqueux 50 vient au contact, dans la zone latérale 3, de la surface conductrice 31 de l'électrode de travail 30, et de la surface libre 14 de la couche de nucléation 13. L'électrolyte aqueux 50 est une solution aqueuse contenant des ions. Il est choisi de manière à présenter une conductivité électrique suffisante. De plus, 5 il est choisi de manière à être inerte vis-à-vis du ou des matériaux des structures semiconductrices 20, de manière à ne pas induire de dégradation structurelle. L'électrolyte aqueux 50 peut être acide et présenter un pH par exemple égal à 2 environ. Il peut s'agir de LiC1 1M d'une conductivité égale à 7omS.cm. Une contre-électrode par ex. en platine peut être utilisée (montage à trois électrodes), et 10 l'électrode de référence 40 peut être en Ag/AgC1 ou au calomel (ou toute autre électrode de référence compatible avec l'électrolyte). [0048] En référence aux fig. 1,1 et 1K, on effectue ensuite la séparation des structures semiconductrices 20 vis-à-vis du substrat de croissance 10. Pour cela, on applique une différence de potentiel entre l'électrode de travail 30 et l'électrode de référence 15 4o. Le potentiel peut être appliqué en mode continu ou en mode pulsé. Le potentiel présente une valeur suffisante pour générer des radicaux hydroxyles HO. dans l'électrolyte aqueux 5o, à l'interface avec la surface conductrice 31 de l'électrode de travail 30. Cette valeur varie en fonction de la nature de l'électrode et de la composition et du pH de l'électrolyte. Les radicaux hydroxyles correspondent aux 20 radicaux libres HOE, c'est-à-dire à la forme neutre des ions hydroxydes OH-. Cette formation de radicaux hydroxyles peut s'accompagner d'une oxydation de la surface conductrice 31, comme indiqué dans l'article d'Avasarala et al. intitulé Electrochemical oxidation behavior of titanium nitride based electrocatalysts under PEM fuel cell conditions, Electrochimica Acta, 55 (2010) 9024-9034, dans le 25 cas d'une électrode en TiN en conditions oxydantes à une tension continue de l'ordre de 1,6V à 1,5V. Dans le cas d'une électrode de travail 30 en nitrure d'un métal de transition, la génération de radicaux hydroxyles peut s'accompagner d'une formation d'azote N2 gazeux susceptible d'induire un décollement localisé de la couche de nucléation 13, pouvant alors améliorer la séparation des structures 30 semiconductrices 20 vis-à-vis du substrat de croissance 10. La séparation est effectuée par dégradation partielle ou totale d'au moins une monocouche intercalaire 13.2 du matériau bidimensionnel de la couche de nucléation 13, à partir de la surface libre 14, par un phénomène d'ablation électrochimique similaire à celui décrit dans l'article de Das et al. intitulé A Self-Limiting Electro-Ablation Technique DD18599 - ICG090244 15 for the Top-Doum Synthesis of Large-Area Monolayer Flakes of 2D Illaterials, Sci. Rep. 6, 28195 (2016). La valeur minimale du potentiel électrique imposé à l'électrode de travail 30 pour provoquer la génération des radicaux hydroxyles, peut être prédéterminée par une méthode de voltampérométrie impulsionnelle 5 différentielle (DPV pour Differential Pulse Voltammetry, en anglais). [0049] Comme l'illustre la fig.1J, du fait du fort pouvoir oxydant des radicaux hydroxyles, ces derniers attaquent directement les liaisons chimiques du matériau bidimensionnel (en bordure des monocouches) à partir de la surface libre 14 de la couche de nucléation 13. Ainsi, les radicaux hydroxyles sont adsorbés par les 10 monocouches du matériau bidimensionnel, ici à partir du flanc latéral et de la face supérieure libre de la couche de nucléation 13, notamment via des défauts structurels de surface tels que des dislocations. [0050] De manière similaire au phénomène décrit dans l'article de Das 2016, l'adsorption des radicaux hydroxyles provoque la dégradation progressive de la ou 15 des monocouches intercalaires 13.2, par la formation d'une pluralité de feuillets se dissociant de la couche de nucléation 13. Les feuillets issus des monocouches intercalaires 13.2 se dissocient de la couche de nucléation 13 d'autant plus aisément que leur énergie de liaison avec les autres monocouches est inférieure à celle reliant la monocouche inférieure 13.1 au substrat support 11, et à celle reliant la 20 monocouche supérieure 13.3 à la structure semiconductrice 20. Ainsi, comme l'indique la publication de Das et al. 2016, l'énergie de liaison entre une monocouche inférieure en MoS2 et une surface en TiN, en valeur absolue, est de l'ordre de 1,25eV, alors qu'elle est de l'ordre de 0,16eV entre les monocouches intercalaires de ce matériau bidirectionnel MoS2. 25 [0051] Comme l'illustre la fig.1K, du fait de la suppression d'au moins une monocouche intercalaire de la couche de nucléation 13 associée à chaque structure semiconductrice 20, on obtient ainsi la séparation des structures semiconductrices 20 vis-à-vis du substrat support n. Les structures semiconductrices 20 peuvent ensuite être récupérées en vue de finaliser la fabrication d'un système 30 optoélectronique fonctionnel. [0052] Ainsi, le procédé de fabrication permet de réaliser une ou plusieurs structures semiconductrices zo par épitaxie van der Waals et de les séparer de leur substrat de croissance 10. L'étape de séparation met à profit une réaction d'ablation DD18599 - ICG090244 16 électrochimique de la couche de nucléation 13 en le matériau bidimensionnel. Ainsi, les structures semiconductrices 20 ne subissent pas d'action mécanique comme dans l'exemple de l'art antérieur mentionné précédemment, ce qui permet de préserver leurs propriétés optiques et/ou électroniques. 5 [0053] Des modes de réalisation particuliers viennent d'être décrits. Différentes variantes et modifications apparaîtront à l'homme du métier. [0054] Ainsi, comme l'illustre la fig.2, la face supérieure na du substrat support 11 peut être définie par un matériau électriquement conducteur. Aussi, la surface libre 10 12 du substrat support 11, située dans la zone latérale 3, peut donc former la surface conductrice 31 de l'électrode de travail 30. Cette dernière peut ainsi être le matériau conducteur du substrat support n, relié électriquement à la source de tension. [0oss] Par ailleurs, dans le cas où la face supérieure na du substrat support 11 est définie par un matériau électriquement isolant, la surface conductrice 31 peut être 15 définie par la surface libre 14 de la couche de nucléation 13, dans le cas où le matériau bidirectionnel est réalisé en un matériau électriquement conducteur, comme par ex. le graphène. La couche de nucléation 13, dans la zone latérale 3, peut être distincte de la couche de nucléation 13 adjacente, mais en variante, les différentes couches de nucléation peuvent former une même couche de nucléation 20 13 continue. [0oss] Par ailleurs, en variante au procédé de fabrication décrit précédemment en référence aux fig. 1A à 1K, les différentes structures semiconductrices 20 peuvent, avant l'étape de séparation, être assemblées ensemble à un même substrat secondaire (non représenté), permettant notamment de réaliser ultérieurement les 25 étapes de structuration et de formation des contacts électriques. Ainsi, l'ensemble obtenu, formé du substrat de croissance 10, des structures semiconductrices 20 et du substrat secondaire, est disposé dans l'électrolyte aqueux 50 et l'étape de séparation est effectuée comme décrit précédemment. On obtient ainsi une pluralité de structures semiconductrices 20, séparées du substrat de croissance 10, et 30 assemblées au substrat secondaire. [0057] Par ailleurs, il est possible de procéder à la séparation collective des structures semiconductrices 20, comme décrit précédemment, ou à la séparation DD18599 - ICG090244 17 sélective de structures semiconductrices zo préalablement identifiées. Pour cela, l'électrode de travail 30 est formée d'une pluralité de bandes conductrices distinctes les unes des autres. La polarisation d'une REVENDICATIONS1. Procédé de fabrication d'au moins une structure semiconductrice (20) séparée d'un substrat support (n), comportant les étapes suivantes : i) réalisation, à partir d'un substrat support (il), d'une couche de nucléation (13) formée d'un matériau bidimensionnel comportant au moins trois monocouches ; ii) réalisation, par épitaxie à partir de la couche de nucléation (13), d'au moins une structure semiconductrice (20), de manière à être bordée par une zone latérale (3) dans laquelle la couche de nucléation (13) présente une surface libre (14) ; iii) obtention d'une surface conductrice (31) d'une première électrode (30), située dans ladite zone latérale (3) et distincte de ladite surface libre (14) ; iv) disposition de la structure ainsi obtenue dans un bain d'électrolyte aqueux (go), dans lequel est disposée une deuxième électrode (40), l'électrolyte aqueux (go) venant alors au contact, dans la zone latérale (3), de la surface libre (14) de la couche de nucléation (13) et de la surface conductrice (31) de la première électrode (30) ; v) application d'une différence de potentiel entre lesdites électrodes (30, 40), adaptée à provoquer la formation de radicaux hydroxyles à l'interface entre la surface conductrice (31) et l'électrolyte aqueux (go), lesquels réagissent alors avec la surface libre (14) de la couche de nucléation (13) jusqu'à provoquer la séparation de la structure semiconductrice (20) vis-à-vis du substrat support (11). 2. Procédé selon la revendication 1, dans lequel, à la suite de l'étape i) de réalisation de la couche de nucléation (13), une face supérieure (na) du substrat support (il), sur laquelle repose la couche de nucléation (13), comporte une première surface (12) non recouverte par la couche de nucléation (13). 3. Procédé selon la revendication 2, dans lequel l'étape iii) d'obtention de la surface conductrice (31) comporte la réalisation d'une portion métallique (30) formant la première électrode, située dans la zone latérale (3) et au contact de la première surface (12) du substrat support (11). DD18599 - ICG090244 19 4. Procédé selon l'une quelconque des revendications 1 à 3, dans lequel la surface conductrice (31) de la première électrode (30) est située à distance de la surface libre (14) de la couche de nucléation (13). 5. Procédé selon la revendication 2 011 3, dans lequel la première surface (12) est 5 définie par un matériau électriquement conducteur du substrat support (n) lequel forme la première électrode (30), la première surface (12) formant alors la surface conductrice (31). 6. Procédé selon la revendication 1, dans lequel le matériau bidimensionnel est électriquement conducteur et la couche de nucléation (13) forme la première 10 électrode (30), la surface libre (14) de la couche de nucléation (13) formant alors la surface conductrice (31). 7. Procédé selon l'une quelconque des revendications 1 à 6, dans lequel, lors de l'étape ii) de réalisation de la structure semiconductrice (20), celle-ci recouvre partiellement la couche de nucléation (13), de sorte que la surface libre (14) de la 15 couche de nucléation (13) est formée au moins en partie par une partie de sa face dite supérieure opposée au substrat support (11). 8. Procédé selon l'une quelconque des revendications 1 à 7, dans lequel le matériau bidimensionnel de la couche de nucléation (13) est choisi parmi les chalcogénures de métaux de transition, le graphène, et le nitrure de bore. 20 9. Procédé selon l'une quelconque des revendications 1 à 8, dans lequel la structure semiconductrice (30) est une diode adaptée à émettre ou à détecter de la lumière, et est réalisée à base d'un composé semiconducteur 10. Procédé selon l'une quelconque des revendications 1 à 9, dans lequel, lors de l'étape ii), une pluralité de structures semiconductrices (20) sont réalisées, puis, au 25 moins l'une desdites structures semiconductrices (20) est séparée du substrat support (11) de manière sélective, par l'application d'une différence de potentiel entre une première électrode (30) située dans la zone latérale (3) qui borde la structure semiconductrice (30) à séparer, et la deuxième électrode (40). 30